(57)【要約】【課題】本発明の課題は、鋳鉄からなる基材の表面に耐酸化性の良好なＦｅＡｌ金属間化合物層を良好な密着性で容易に生成できる鋳鉄の表面改質方法とその方法により得られる表面改質鋳鉄を提供することにある。【解決手段】本発明は、鋳鉄からなる基材の表面に機械的処理を施すことで、前記基材表面部分の黒鉛を除去した後、前記基材の表面にＡｌまたはＡｌ合金の被覆層を形成することを特徴とするアルミナイジングによる鋳鉄の表面改質方法に関する。【選択図】図１
2016074955.tif 000002
【特許請求の範囲】
【請求項１】
鋳鉄からなる基材の表面に機械的処理を施すことで、前記基材表面部分の黒鉛を除去した後、前記基材の表面にＡｌまたはＡｌ合金の被覆層を形成することを特徴とするアルミナイジングによる鋳鉄の表面改質方法。
【請求項２】
前記機械的処理が、金属またはセラミックス粒子を衝突させるピーニング処理および多数の細い金属棒で打撃する多芯タガネによる基材表面への衝撃処理から選ばれた少なくとも一種である請求項１記載のアルミナイジングによる鋳鉄の表面改質方法。
【請求項３】
前記被覆層が、前記基材表面にＡｌ粉末またはＡｌ合金粉末を加熱圧着した被覆層、前記基材表面に形成した溶融Ａｌメッキの被覆層、ＡｌまたはＡｌ合金の粉末を溶媒中に分散させた粉末ペーストを塗布して加熱した被覆層、ＡｌまたはＡｌ合金を溶射した被覆層、前記基材表面にＡｌまたはＡｌ合金からなる固体を擦り付けてからＡｌ合金の粉末を溶媒中に分散させた粉末ペーストを塗布して加熱した被覆層、あるいは、Ａｌ箔またはＡｌ合金を加熱圧着した被覆層のいずれかである請求項１または請求項２に記載のアルミナイジングによる鋳鉄の表面改質方法。
【請求項４】
前記被覆層を大気中において５００〜１０５０℃に加熱することでＦｅ２Ａｌ５の形成を主体とする一次拡散した後、さらに７５０〜１１００℃に加熱することでＦｅＡｌの形成を主体とする二次拡散した請求項１〜３のいずれか一項に記載のアルミナイジングによる鋳鉄の表面改質方法。
【請求項５】
前記ＡｌまたはＡｌ合金が、純アルミ系の１０００系合金、Ａｌ−Ｃｕ系、Ａｌ−Ｃｕ−Ｍｇ系の２０００系合金、Ａｌ−Ｍｎ系の３０００系合金、Ａｌ−Ｓｉ系の４０００系合金、Ａｌ−Ｍｇ系の５０００系合金、Ａｌ−Ｍｇ−Ｓｉ系の６０００系合金、Ａｌ−Ｚｎ−Ｍｇ−Ｃｕ系、Ａｌ−Ｚｎ−Ｍｇ系の７０００系合金、Ａｌ−Ｆｅ−Ｍｎ系の８０００系合金、Ａｌ−Ｃｒ系合金およびＡｌ−Ｎｉ系合金から選ばれた少なくとも1種である請求項１〜４に記載のアルミナイジングによる鋳鉄の表面改質方法。
【発明の詳細な説明】
【技術分野】
【０００１】
本発明は、鋳鉄の表面に機械的処理を行い表面近傍の黒鉛を除去し、その後にアルミナイジング処理を行うことにより鋳鉄表面を改質する方法に関する。
【背景技術】
【０００２】
鋼の表面に鉄（Ｆｅ）とアルミニウム（Ａｌ）からなる合金層を形成して材料特性を改善する手法の一例としてアルミナイジング処理が知られている。特に、Ｆｅ原子とＡｌ原子が鉄リッチな金属間化合物層を形成する高温アルミナイジング処理の場合、機械的特性のみならず耐食性や耐酸化性を改善できることが知られている。
アルミナイジング処理では最初に鋼表面にＡｌ層を形成させ、これを内部に拡散させて望みの合金層を得ることができる。このＡｌ層の形成方法としては、溶融Ａｌ中へ鋼を浸漬する溶融Ａｌめっき法、Ａｌ箔を鋼表面に圧着する方法 、およびＡｌ溶射法が知られている。
【０００３】
アルミナイジング処理の他の例として、耐熱性の金属箔の表裏面にＡｌ粉末とＣｒ粉末を付着させ、１０００℃に数時間加熱してＡｌとＣｒを金属箔の内部に拡散させ、ＡｌとＣｒの拡散層を形成することで箔に耐酸化性を付与する方法が知られている（特許文献１参照）。
また、金属間化合物として耐食性に優れるＦｅＡｌを利用する手法の一例として、鋼または鋳鉄の表面に、アルミニウム、クロムおよび鉄からなる合金膜をめっきにより成膜し、この合金膜を高温拡散処理してクロムを含有する金属間化合物層を形成する方法が知られている（特許文献２参照）。
【先行技術文献】
【特許文献】
【０００４】
【特許文献１】特開平０５−０９３２５８号公報
【特許文献２】特開２０１２−２０１８９３号公報
【発明の概要】
【発明が解決しようとする課題】
【０００５】
しかし、溶融Ａｌめっき法を用いる従来方法では付着するＡｌ層の膜厚制御が難しいこと、Ａｌ箔圧着法では曲面の応用に限界があること、および溶射法では装置が大掛かりになる等の問題を抱えている。
そこで、より簡便な方法を採用することで、曲面に対しても膜厚を制御してＡｌ層を形成させる手法として、Ａｌ粉末を鋼表面に付着させ、その後Ａｌを加熱拡散させることにより合金層を形成させる手法を本発明者は研究している。
ところで、鉄鋼材料の中でも鋳鉄は、複雑な形状の製品であっても比較的安価に製造できる利点があり、振動を抑制する効果が高く、経年変化が少なく、耐摩耗性と寸法安定性に優れている利点がある。
【０００６】
しかし鋳鉄の欠点の１つに、通常の大気中ではある程度の耐食性を有するものの、酸が存在する雰囲気中では急速に腐食が進行する問題があり、鋳鉄の耐食性を簡単な手法で向上させる手段の登場が望まれている。
【０００７】
本発明は、前記従来の問題点に鑑みなされたものであって、鋳鉄からなる基材の表面に耐酸化性の良好なＡｌまたはＡｌ合金の被覆層を良好な密着性でもって大気中において容易に生成できる表面改質方法を提供することにある。
【課題を解決するための手段】
【０００８】
本発明は、前記課題を解決する手段として、以下の構成を有する。
（１）本発明は、鋳鉄からなる基材の表面に機械的処理を施すことで、前記基材表面部分の黒鉛を除去した後、前記基材の表面にＡｌまたはＡｌ合金の被覆層を形成することを特徴とする。本発明において、さらに、加熱処理によりＡｌまたはＡｌ合金層を形成することが好ましい。
【０００９】
（２）本発明において、前記機械的処理が、金属またはセラミックス粒子を衝突させるピーニング処理および多数の細い金属棒で打撃する多芯タガネによる基材表面への衝撃処理から選ばれた少なくとも一種であることが好ましい。
（３）本発明において、前記被覆層が、前記基材表面にＡｌ粉末またはＡｌ合金粉末を加熱圧着した被覆層、前記基材表面に形成した溶融Ａｌメッキの被覆層、ＡｌまたはＡｌ合金の粉末を溶媒中に分散させた粉末ペーストを塗布して加熱した被覆層、ＡｌまたはＡｌ合金を溶射した被覆層、前記基材表面にＡｌまたはＡｌ合金からなる固体を擦り付けてからＡｌ合金の粉末を溶媒中に分散させた粉末ペーストを塗布して加熱した被覆層、あるいは、Ａｌ箔またはＡｌ合金を加熱圧着した被覆層のいずれかであることが好ましい。
（４）本発明において、前記被覆層を大気中において５００〜１０５０℃に加熱することでＦｅ２Ａｌ５の形成を主体とする一次拡散した後、さらに７５０〜１１００℃に加熱することでＦｅＡｌの形成を主体とする二次拡散することが好ましい。なお、被膜層の形成温度が一次拡散処理の温度範囲にある場合には、一次拡散処理を省略することができる。
（５）本発明において、前記ＡｌまたはＡｌ合金が、純アルミ系の１０００系合金、Ａｌ−Ｃｕ系、Ａｌ−Ｃｕ−Ｍｇ系の２０００系合金、Ａｌ−Ｍｎ系の３０００系合金、Ａｌ−Ｓｉ系の４０００系合金、Ａｌ−Ｍｇ系の５０００系合金、Ａｌ−Ｍｇ−Ｓｉ系の６０００系合金、Ａｌ−Ｚｎ−Ｍｇ−Ｃｕ系、Ａｌ−Ｚｎ−Ｍｇ系の７０００系合金、Ａｌ−Ｆｅ−Ｍｎ系の８０００系合金、Ａｌ−Ｃｒ系合金およびＡｌ−Ｎｉ系合金から選ばれた少なくとも1種であることが好ましい。
【発明の効果】
【００１０】
本発明によれば、鋳鉄からなる基材の表面の黒鉛を機械的処理により除き、均質なＡｌまたはＡｌ合金の被覆層を形成したので、鋳鉄には腐食環境であっても鋳鉄にはない優れた耐食性および耐摩耗性を得ることができる。
機械的処理としてピーニング処理あるいは多芯タガネによる衝撃処理により、表面近傍の黒鉛を除去し、その上にＡｌまたはＡｌ合金の均一な被覆層を形成できる。
ＡｌまたはＡｌ合金の被覆層を５００〜１０５０℃で一次拡散してＦｅ２Ａｌ５の形成を主体として行い、７５０〜１１００℃で二次拡散してＦｅＡｌの形成を主体として行うことにより、耐食性と耐摩耗性に優れたＦｅＡｌで鋳鉄表面を被覆することができる。ＦｅＡｌは鉄系材料にはない優れた耐食性と耐摩耗性を有するので、耐食性と耐摩耗性に優れた鋳鉄を提供できる。
また、大気中で所定の温度に加熱し元素拡散を行うという簡便な方法により耐食性と耐摩耗性に優れたＦｅＡｌで表面を被覆した鋳鉄を得ることができる。
このため、靭性が高く、耐摩耗性に優れ、酸やアルカリに対してほとんど腐食せず、塩に対しても一定の耐食性を有するＦｅＡｌを表面に備えた鋳鉄を得ることができる効果を奏する。
【図面の簡単な説明】
【００１１】
【図１】（ａ）は鋳鉄からなる基材表面に複数の粒子を衝突させて表面処理している状態の一例を示す説明図、（ｂ）は基材表面にＡｌまたはＡｌ合金棒を押し付けて凝着層を形成している状態の一例を示す説明図。
【図２】図２は実施形態において表面改質鋳鉄を製造する方法の一例を示すもので、（ａ）はＡｌまたはＡｌ合金の粉末に溶媒を添加し混合する工程を示す説明図、（ｂ）は基材表面に溶媒を塗布する直前の状態を示す断面図、（ｃ）は基材表面に塗布層を形成した状態を示す断面図、（ｄ）は加熱後に一次拡散層を形成した状態を示す断面図。
【図３】図３は塗布層の形成過程の一例を示すもので、（ａ）は原料の混合工程の一例を示す斜視図、（ｂ）は基材表面に塗布層を形成した状態を示す説明図。
【図４】一次拡散層を備えた基材に熱処理を施して得られた表面改質鋳鉄の断面図。
【図５】実施例において使用した基材とその大きさを示す斜視図。
【図６】図５に示す基材に粉末層を圧着している状態を示す説明図。
【図７】ショットピーニングを施す前の鋳鉄試料表面部分を示す断面組織写真。
【図８】ショットピーニングを施した後の鋳鉄試料表面部分を示す断面組織写真。
【図９】実施例において得られたＦｅＡｌ（Ｃｒ）層を備えたダクタイル鋳鉄試料における試験結果を示す組織写真であり、（ａ）は１０５０℃２０時間二次拡散後の試料断面を示す組織写真、（ｂ）は９５０℃３時間二次拡散後の試料表面を示す組織写真。
【図１０】実施例で得られたＦｅＡｌ（Ｃｒ）層を形成した試料のＥＰＭＡによる分析結果を示すもので、（ａ）は試料表面の拡大図、（ｂ）は（ａ）に示す試料表面位置に対応したＡｌ存在率を示す図、（ｃ）は（ａ）に示す試料表面位置に対応したＦｅ存在率を示す図、（ｄ）は（ａ）に示す試料表面位置に対応したＣｒ存在率を示す図。
【図１１】実施例において作製した試料の腐食試験について示す説明図。
【図１２】実施例において得られたＦｅＡｌ（Ｃｒ）層付きダクタイル鋳鉄とＦｅＡｌ（Ｃｒ）層を形成していない球状黒鉛鋳鉄における腐食時間および腐食量との相関関係を示すグラフ。
【図１３】実施例において用いたピーニング用粒子の例を示すもので、（ａ）は粒径６００μｍの焼き入れ鋼粒子を示す写真、（ｂ）は実施例において平均粒径５０μｍの高速度鋼ピーニングに用いた微粒子の例を示す写真。
【図１４】実施例において製造した二次拡散後の鋳鉄表面の断面組織を示すもので、（ａ）は鋳鉄研磨後にアルミナイジングした試料を示す組織写真、（ｂ）は平均粒径６００μｍの焼き入れ鋼球でピーリング処理しアルミナイジングした場合に得られた鋳鉄断面組織を示す写真、（ｃ）は平均粒径５０μｍの高速度鋼の鋼球でピーリング処理しアルミナイジングした場合に得られた鋳鉄断面組織を示す写真。
【発明を実施するための形態】
【００１２】
「第一実施形態」
以下に、本発明の第一実施形態について、図面を適宜参照しながら説明する。
本実施形態の製造方法では、被覆対象物として鋳鉄からなる基材１を用い、アルミナイジング処理を行う。用いる鋳鉄製の基材は円盤状、長方形板などの矩形板状、塊状、ブロック状、シート状、管状など、任意の形状を用いることができる。また、用いる鋳鉄の種類も問わない。鋳鉄として、ねずみ鋳鉄、白鋳鉄、まだら鋳鉄、球状黒鉛鋳鉄（ノジュラー鋳鉄またはダクタイル鋳鉄）、黒心可鍛鋳鉄、白心可鍛鋳鉄、パーライト鋳鉄、高クロム鋳鉄、高ケイ酸鋳鉄等種々の鋳鉄が知られているが、いずれの鋳鉄にも適用することができる。
【００１３】
次に、基材１に対し、ＡｌあるいはＡｌ合金からなる球状体あるいは粒体を用いたショットピーニングあるいはブラスト処理などのピーニング処理を施して鋳鉄の基材１の表面に存在している黒鉛の粒子を潰すか飛散させて除去するとともに、基材表面部分に存在し黒鉛の粒子が存在していた空孔を潰して平滑化する。この処理によって、基材１の表面層ある程度の深さまで平滑化することができる。
図１には一つの例として、基材１に対し複数の粒子２を衝突させて基材１の表面を平滑化している状態を模式的に示す。基材１の表面には複数の粒子２が衝突されたことに起因する平滑層１Ａが形成される。
なお、鋳鉄とは鉄に炭素Ｃを２．１４〜６．６７質量％、Ｓｉを約１〜３質量％程度の範囲で含む鉄の３元合金と規定されるので、鋳鉄の内部には種々の形態の炭素（Ｃ）の析出物、例えば黒鉛が生成されている。
この黒鉛は鋳鉄の内部に種々の形態で析出され、鋳鉄の種類によっては組織の内部に塊状の黒鉛に加えてボイドを生成するが、本実施形態のようにピーニング処理を施して基材１の表面に粒子２を衝突させる処理を行った場合、基材１の表面近くの塊状の黒鉛やボイドは圧壊され、基材１の表面近くの領域は塊状の黒鉛やボイドのない緻密かつ平滑層１Ａとされる。
【００１４】
本実施形態においてピーニング処理とは、焼き入れ鋼、高速度鋼などからなる鋼球あるいは粒子（投射材）を空気圧または機械力を利用して投射し、被対象物としての基材１の表面に衝突させる処理を意味する。
ショットブラスト処理とは、投射材と称される粒体を機械式、空気式、あるいは湿式にて被対象物としての基材１の表面に衝突させる処理を意味する。機械式としては、主にインペラーと称される耐摩耗性合金製の羽根車の遠心力を利用し投射材を投射する方法が一般に広く知られている。空気式としては、圧縮空気により投射材を投射する方法であり、エアーブラストと称される。主に、空気流の負圧により投射材を気流に乗せる吸引式と圧縮空気に直接投射材を混合して噴射する直圧式に大別できる。ショットブラスト処理はピーニング処理の一例として把握される。
【００１５】
空気式は機械式に比べ、大量の投射材を広範囲に投射することができないが、投射条件を細かく設定することができる利点を有し、数μｍレベルの小さな粒子であっても使用できる利点を有する。また、噴射ノズルをマニピュレーター等の先端に付けることにより、パイプ状の内面や複雑な形状の被対象物へのショットブラスト処理を実施できる。
湿式とは、主に水を投射材に混合して噴射し、被対象物の表面に吹き付けることができる。本実施形態で用いる投射方法は、錆発生を抑制するため、空気式、機械式が好ましい。
投射材として用いる鋼製の球状体や粒子は、その粒径、組成、密度、硬度などは問わない。また、投射速度、投射角度、投射量なども工業的に適用可能な任意の範囲であって差し支えない。
【００１６】
上述のように生成させる表面層の厚さは特に制限はないが、前述の＃５００の研磨紙で表面を研磨すると、５〜１０μｍ程度の凹凸面となるので、この凹凸面を埋めることができる程度の厚さの平滑層とすることが好ましい。
上述のピーニング処理であるならば、基材１の表面形状が曲面や凹凸部を備えた形状であっても支障なく平滑層１Ａを基材１上に生成できる。
【００１７】
基材１の表面全体を改質する必要がある場合は球状体あるいは粒子などの投射材を基材１の表面全体に投射させて平滑層１Ａを基材１の表面全面に形成する。また、基材１の表面全体ではなく必要な領域のみ改質する必要がある場合は、必要な領域のみに投射材を衝突させて必要な領域のみ改質することもできる。あるいは、基材１の表面全域に平滑層１Ａを形成しておき、後述するＡｌ粉末ペーストを改質が必要な領域のみ塗布しても良い。
【００１８】
なお、基材１の表面にピーニング処理を施した後、ＡｌあるいはＡｌ合金の凝着層を形成しても良い。凝着層を形成する手段の一例として、図１（ｂ）に示すように、基材１に対し、ＡｌあるいはＡｌ合金からなる固体、例えば丸棒状のロッド４を用意し、このロッド４を回転させながら基材１の表面に押し付ける操作、即ち擦り付ける操作を複数回繰り返す。この処理によりロッド４の表面に存在しているＡｌが基材１の表面に擦り付けられて微細なＡｌの凝着層３を基材１の表面に生成することができる。
【００１９】
ロッド４を構成するアルミニウム材料は、アルミニウムまたはアルミニウム合金を用いることができ、特に限定されない。具体的には、例えば、純アルミ系の１０００系合金、Ａｌ−Ｃｕ系、Ａｌ−Ｃｕ−Ｍｇ系の２０００系合金、Ａｌ−Ｍｎ系の３０００系合金、Ａｌ−Ｓｉ系の４０００系合金、Ａｌ−Ｍｇ系の５０００系合金、Ａｌ−Ｍｇ−Ｓｉ系の６０００系合金、Ａｌ−Ｚｎ−Ｍｇ−Ｃｕ系、Ａｌ−Ｚｎ−Ｍｇ系の７０００系合金、Ａｌ−Ｆｅ−Ｍｎ系の８０００系合金、Ａｌ−Ｃｒ系合金、Ａｌ−Ｎｉ系合金、などが用いられる。中でも純Ａｌ系合金、Ａｌ−Ｓｉ系合金、Ａｌ−Ｃｒ系合金が望ましいが、これらに限るものではない。
【００２０】
凝着層３を形成する手段は、基材１の表面に機械的にＡｌを被覆した層を形成すればよいので、ロッド４による回転押圧法の他に、ＡｌまたはＡｌ合金のボールを基材１の必要領域に高速で衝突させるピーニング法を用いても良い。ＡｌまたはＡｌ合金のボールを用いたショットピーニング法によってもロッド４を用いた回転押圧法と同様の凝着層３を形成できる。また、凝着層３を形成する方法として、シート状のＡｌを基材１の必要な面に被せて圧着するクラッド法により形成することもできる。また、ＡｌまたはＡｌ合金製の多数の針（細い金属棒）を備えた多芯タガネ（日東工器商品名）型の擦り付け治具を用いて基材１の表面を擦過し、基材１の表面の必要な領域にＡｌの凝着層３を形成することもできる。
【００２１】
基材１の表面全体を改質する必要がある場合はロッド４を基材１の表面全体に複数回擦り付けつつ移動させて凝着層３を基材１の表面全面に形成する。また、基材１の表面全体ではなく必要な領域のみ改質する必要がある場合は、必要な領域のみにロッド４を擦り付けて必要な領域のみ改質することもできる。なお、凝着層３を形成する処理は、略しても良い。
【００２２】
次に、図２（ａ）に示すようにＡｌあるいはＡｌ合金の粉末５を必要量用意し、粉末５にアルコール系の溶媒６を添加して容器７に収容し、これらを混練して粉末ペースト８を形成する。
粉末５は上述のロッド４を構成する純アルミニウムまたはアルミニウム合金として列挙した材料と同様の材料を選択できる。粉末の粒径は、例えば１０〜３００μｍ程度、望ましくは３０〜２００μｍ程度の粒径の粉末を用いることができるが、これらの範囲に限るものではなく、前記範囲より微細径あるいは前記範囲より大きな粒径の粉末を用いても差し支えない。
【００２３】
溶媒６は、一例としてグリセリンとエチルアルコールの混合物を用いることができる。グリセリンとアルコールの混合量を適切な配合比とすることで溶媒６としての粘度を調整することができる。溶媒６の粘度を調整することで粉末５と溶媒６を混合して製造する粉末ペースト８の粘度を調整することができ、後述するように基材１の表面に粉末ペースト８を塗布する場合に粘度が低すぎると塗布物が流れ落ちる問題があり、粘度が高すぎると基材１の表面に均一な厚さに塗り拡げることが難しくなるおそれがある。
溶媒６を構成するアルコールとして、メチルアルコール、エチルアルコール、イソプロピルアルコール、エチレングリコール、グリセリン、カプリルアルコール、ラウリルアルコール、ミスチルアルコール、セチルアルコール、ステアリルアルコール、オレイルアルコール、リノリルアルコール等のいずれのアルコールを用いても良い。これらアルコール類の配合を調整して塗布物として好適な粘度に調整することが好ましい。
【００２４】
前記粉末ペースト８を作製したならば、図２（ｂ）〜図２（ｃ）に示すように基材１の表面に粉末ペースト８を必要な厚さに塗布して被覆層９を形成する。被覆層９の厚さは例えば１ｍｍ程度とすることができるが、０．０５〜５ｍｍ程度の厚さに形成することができる。この範囲内であっても０．２〜２ｍｍの厚さが好ましい。塗布する方法は刷毛塗り、へら塗り、ドクターブレード法などの印刷法などの公知の方法で良い。粘度の状態に応じて噴射法などを採用しても良い。本実施形態では熱処理を大気中で行うので、塗布厚が薄い場合は酸化が進行し、逆に５ｍｍ以上厚い場合は無駄なＦｅ２Ａｌ５層が残留してしまうおそれがある。
【００２５】
粉末ペースト８を作製する場合、図３に示すように容器７に対しＡｌまたはＡｌ合金の粉末５の他に、上述した各種アルコールのうち、２種類のアルコール６ａ、６ｂを混合するか、アルコールに松ヤニ、フラックス等の油脂を混合して粘度調整しても良い。即ち、アルコールに対し粘度調節を行う添加剤を添加するか、粘度の異なるアルコールを複数秤量し混合することで粘度調整しても良い。粉末ペースト８の粘度が低すぎると塗布しようとする基材１の表面から流れ落ちるか、必要な厚さに塗布できない。粉末ペースト８の粘度が高すぎると、必要な領域に塗り拡げることが難しくなる。適切な粘度とすることで、基材１の必要箇所に上述の厚さの塗布層９を形成できる。粉末ペースト８の粘度として水飴の粘度と同程度に調整することができる。より具体的な粘度として、１×１０３〜１０５ｍＰａ・Ｓ（Ｂ型粘度計による）の範囲の粘度を採用することができる。
一例として平均粒径４５μｍの純Ａｌの粉末５を１０ｇ用意し、これにグリセリンとエチルアルコールを合計２５ｍｌ添加して配合することができる。また、ＦｅＡｌにＣｒを添加する場合、平均粒径４５μｍのＡｌ−１２ａｔ％Ｃｒ粉末を用いることができる。
なお、基材１上に形成する被覆層９は、上述の塗布法によるＡｌを含む層ではなく、溶融Ａｌメッキからなるめっき層、Ａｌ箔を加熱圧着した被覆層、Ａｌ溶射からなる被覆層であっても良く、他に、Ａｌ粉末を圧着した被覆層であっても良い。
【００２６】
基材１上に被覆層９を形成したならば、大気中において全体を５００〜１０５０℃（７７３〜１３２３Ｋ）の温度に加熱する一次熱処理を施して塗布層９を拡散あるいは溶融させ、被覆層９中のＡｌを基材１の表面のＦｅと拡散反応させる一次拡散を施してＦｅ２Ａｌ５層を主体とする一次拡散層１０を図２（ｄ）に示すように形成する。一次熱処理の温度は、７００〜８５０℃であることがより好ましい。
前述の温度に加熱する際、急速に加熱するとＦｅ２Ａｌ５層中にボイドなどの欠陥部分やＦｅ２Ａｌ５の不均一な部分が多く生成するので、徐々に加熱することが好ましい。昇温速度として例えば７５０℃（１０２３Ｋ）まで温度上昇するための時間として３．６〜７．２ｋｓ（１〜２時間）必要な昇温速度を例示することができる。よって、０．２１℃／ｓ以下の速度で昇温することが望ましい。Ｆｅ２Ａｌ５層中にボイドなどの欠陥部分が多く生成すると、後述する二次熱処理を施してＦｅＡｌ層を形成したとしても、不均一な厚さのＦｅＡｌ層を生成してしまう。
【００２７】
一次熱処理する際の加熱温度を維持する時間は任意でよいが、１０分以上が望ましい。
一次熱処理終了後、全体を一次熱処理時の加熱温度よりも高い温度、例えば、８５０〜１０５０℃（１１２３〜１３２３Ｋ）の温度に加熱する二次熱処理を施し、二次拡散を行ってＦｅ２Ａｌ５層をＦｅＡｌ層に変質させる。
【００２８】
Ｆｅ２Ａｌ５層は、一次熱処理によりＦｅとＡｌが先に反応して形成される層であり、高温まで安定しているので二次熱処理時のＡｌ原子の供給源として利用することができる。Ｆｅ２Ａｌ５層は硬いが極めて脆いのでＦｅ２Ａｌ５層のままでは空孔やクラックなどの欠陥が入り易い。このため二次熱処理で更に高温で元素拡散させてＦｅとＡｌの反応を進行させ、ＦｅＡｌ金属間化合物層（以下、ＦｅＡｌ層と略記する）を生成させる。
ＦｅＡｌ層は靭性が高く耐摩耗性にも優れている。また、ＦｅＡｌはアルカリに対してほとんど腐食せず、塩に対しては一定の耐食性を有する。なお、ＦｅＡｌ層にはＣｒを添加していても良い。Ｃｒを約１２％含むＦｅＡｌ（Ｃｒ）層は機械的特性のみならず、一般的な酸（塩酸、硝酸、硫酸など）に対する耐食性も優れている。
【００２９】
Ｆｅ２Ａｌ５層を主体とする一次拡散層１０に対し大気中において二次熱処理すると、図４に示すように一次拡散層１０は基材１に近い側のαＦｅ層からなる下部拡散層１１と基材１から離れた側のＦｅＡｌ層からなる上部拡散層１２に分離する。あるいは熱処理条件によって、上部拡散層１２の上にＦｅ２Ａｌ５層が残留した３層構造となる。
このＦｅＡｌ層からなる上部拡散層１２は基材１に対し下部拡散層１１を介し良好な密着性で接合しており、上述のように靭性に優れ耐摩耗性、耐食性に優れるので、鋳鉄製の基材１の表面改質ができる。
【００３０】
なお、上述のように２段階熱処理するのではなく、基材１上に被覆層９を形成したならば、大気中において全体を５００〜１０５０℃（７７３〜１３２３Ｋ）の温度に加熱する一次熱処理のみを施して被覆層９を拡散あるいは溶融させ、被覆層９中のＡｌを基材１の表面のＦｅと拡散反応させる一次熱処理のみを施して拡散層を形成しても良い。
基材１上に形成する被覆層９として、溶融Ａｌめっき層あるいはＡｌ粉末を圧着した層を用い、これらの被覆層を備えた基材１を上述の温度範囲に加熱すると、基材１上に順次ＦｅＡｌ層とＦｅ２Ｏ５層が積層された拡散層を備えた構造を得ることができる。
【００３１】
被覆層の種類と熱処理条件によって最表面にＦｅ２Ａｌ５層が生成した２層構造となった場合、最表面に存在するＦｅ２Ａｌ５層は脆いので比較的容易に剥離する。このため、２層構造の最表面を研磨するなどの方法を採用すると、表面のＦｅ２Ａｌ５層を容易に分離除去できる。Ｆｅ２Ａｌ５層の分離除去後に表面に残るＦｅＡｌ層からなる拡散層は、基材１に対する密着性に優れ耐摩耗性に優れるので、鋳鉄製の基材１の表面改質ができたこととなる。
即ち、耐食性、耐摩耗性、耐アルカリ性、耐塩性の面で鋳鉄は不足な面があるが、表面にＦｅＡｌ層を被覆することで、耐食性、耐摩耗性、耐アルカリ性、耐塩性の面で優れた鋳鉄を提供できる。
【００３２】
以上説明した方法によれば、鋳鉄からなる基材１の表面の必要位置にＡｌの被覆層を形成し、大気中において熱処理を行うことで鋳鉄の基材１の表面改質が容易にできる。従って、鋳鉄からなる構造部材や配管などにおいて、耐食性や耐摩耗性が必要な部位にショットピーニング処理やショットブラスト処理を施し、Ａｌを含む被覆層９を形成した後に、大気中で必要な温度にバーナーやヒーターで加熱するなどの簡便な方法で必要な位置にＦｅＡｌ層を形成して鋳鉄の表面改質ができる。
以上説明した表面改質した鋳鉄は、酸やアルカリを含む環境で使用する場合の耐食性に優れ、耐摩耗性にも優れているので、温泉水にも強く、地熱発電施設の設備構造材、構築材料として好適であり、海洋構造物の構造材、下水道配管などの構造材としても有益な特徴を有する。
【００３３】
即ち、前述の表面改質した鋳鉄であるならば、従来は鋳鉄の用途として適用が難しかった構造材への適用か可能となり、鋳鉄の用途を従来の用途より格段に広くすることができる。また、鋳鉄が本来有している複雑な形状の製品への対応が比較的安価に実現できるという利点を有し、振動抑制効果を有する利点、経年変化が少ない利点、耐摩耗性に優れている点を併せ持つ優れた構造材の提供が可能となる。
例えば鋳造により種々形状の凹凸を有する鋳造品が製作されているが、ショットピーニング処理あるいはショットブラスト処理などのピーニング処理は凹凸のある鋳造品に対し容易に実施することができ、鋳造品の必要な面を加工できるとともに、熱処理を大気中において施すだけで鋳鉄の表面改質ができるので、本実施形態は実施が極めて容易な特徴を有する。
【実施例】
【００３４】
「試験例１」
以下実施例により本発明を更に詳細に説明するが、本発明は以下の実施例の記載に制限されるものではない。
ダクタイル鋳鉄を基材として用いた。この実施例では図５に示すように１０×１０×３ｍｍのダクタイル鋳鉄製の正方形板状の基材を用いた。用いたダクタイル鋳鉄はＦＣＤ４５０相当であった。また、他の基材として、ＪＩＳのＳ４５Ｃ鋼材からなる基材を用いて比較試験を行った。
上述の組成の鋳鉄基材をそのまま試験片とした場合と、以下の条件でショットピーニング処理してから試験片とした場合の両方について試験した。粒径６００μｍの焼き入れ鋼製の粒子を用い、基材表面に０．８ＭＰａの圧力で３０秒噴射させた場合と、粒径５０μｍの高速度鋼製の粒子を用い、同等圧力で３０秒噴射させた場合との２通りについて試験した。いずれの試料においても、＃５００の研磨紙で表面仕上後、十分に脱脂し、ショットピーニング処理を施す試料は脱脂後にショットピーニング処理した。この試験に用いた粒径６００μｍの焼き入れ鋼製の粒子を図１３（ａ）に示し、平均粒径５０μｍの高速度鋼製の粒子を図１３（ｂ）に示す。
【００３５】
図７に本実施例で用いた試料のショットピーニング前の基材断面を示し、図８にショットピーニング後の試料の基材断面を示す。図７と図８の対比から、ショットピーニング処理により基材表面部分において塊状の黒鉛が占めていた部分やボイドが存在していたと思われる部分がいずれも圧壊され、基材の表面部分はより緻密な金属組織構造となっていることがわかる。
【００３６】
次に、ショットピーニング処理後の基材上に、図２（ｃ）のようにグリセリンとアルコールでペースト状にしたＡｌ−Ｃｒ粉末ペーストを塗布した。また、対比のために、ショットピーニング処理を施していないダクタイル鋳鉄のままの試料についても同様にＡｌ−Ｃｒ粉末ペーストを塗布した。Ａｌ−Ｃｒ粉末ペーストは、２０質量％のＣｒを含むＡｌ−Ｃｒ合金を溶製して得た鋳塊から削り出したＡｌ−Ｃｒ粉末を用いて作製した。いずれの試験も平均粒径４５μｍの粉末を用い、粉末１０ｇ＋溶媒２５ｍｌの割合で混合して粉末ペーストとしている。
各試料にＡｌ粉末ペーストを塗布した後、図６に示すように上パンチ１３と下パンチ１４の間にポリ４フッ化エチレン製の保護シート１５に上下を挟まれた状態の基材１を挟み込み、温度２５０℃にて圧力１５０ＭＰａを付加し、時間３０分保持してこれらを圧着した。
これらの試料に対し１０５０℃（１３２３Ｋ）で２０時間加熱後徐冷する焼鈍と、９５０℃（１０２３Ｋ）で３時間加熱後徐冷する焼鈍を施し、改質処理した鋳鉄基材を得た。また、本試験では全てのプロセスを大気中で行った。
【００３７】
図９（ａ）に１０５０℃×２０時間熱処理後の試料断面組織写真を示し、図９（ｂ）に９５０℃×３時間熱処理後の試料断面組織写真を示す。図９（ａ）、（ｂ）に示すように鋳鉄製の基材の上に白く層状に厚いＦｅＡｌ（Ｃｒ）層を生成できていることがわかる。また、図９（ａ）、（ｂ）を対比してわかるように９５０℃×３時間の条件で二次熱処理した試料のＦｅＡｌ（Ｃｒ）層が、１０５０℃×２０時間の条件で二次熱処理した試料のＦｅＡｌ（Ｃｒ）層より薄いことがわかる。このことから、二次熱処理の温度は９５０℃よりも１０５０℃の方が厚いＦｅＡｌ（Ｃｒ）層を得る上で有利であり、熱処理時間も３時間より２０時間の方が厚いＦｅＡｌ（Ｃｒ）層を得る上で有利であると推測出来る。
図９（ａ）に示す断面組織写真において、白い層は上下２層に分かれており、基材に近い下層がＦｅＡｌ層であり、基材から離れた側がＦｅ２Ａｌ５層である。
【００３８】
図１０は、図９（ａ）に示す試料断面において、表面位置から深さ方向に拡大写真を撮影するとともに、図１０（ａ）の左端側に示す試料最表面位置から図１０（ａ）の右端側に示すＦｅＡｌ（Ｃｒ）層最奥位置側まで深さ方向にＡｌ、Ｆｅ、Ｃｒの個々の割合をＥＰＭＡ（電子線マイクロアナライザー）により測定した結果を示す。このデータから、ＡｌとＦｅとＣｒの相互拡散により鋳鉄表面側にＦｅＡｌ（Ｃｒ）層を生成できていることがわかる。
【００３９】
次に、腐食液として０．１ｍｏｌ／Ｌ塩酸水溶液を４００ｍＬ用意し、図１１に示すような円筒状の容器１６に収容し、液温２５℃±２℃にてこの容器１６の腐食液に前述の試料を浸漬時間５０ｋｓ、１００ｋｓ、１５０ｋｓ、２００ｋｓのいずれかに設定して浸漬する腐食試験を行った。腐食試験中、容器１６を図１１に示す恒温水槽１７に収容し、容器１６の温度を上述の温度（２５℃±２℃）に維持した。
試料については、９５０℃で二次熱処理した試料、１０５０℃で二次熱処理した試料に加え、ダクタイル鋳鉄そのまま利用した試料についても腐食試験を行った。その結果を図１２に示す。
【００４０】
図１２に示す腐食試験の結果に示すように、ダクタイル鋳鉄のままの試料に対比し、９５０℃で二次熱処理した試料、１０５０℃で二次熱処理した試料のいずれの試料も変化量が少なく、塩酸水溶液に対し著しく優れた耐食性を有していることがわかる。
以上の試験結果から、鋳鉄表面をショットピーニング処理した後に、Ａｌ（Ｃｒ）層を形成し、一次熱処理することで、鋳鉄表面にＦｅＡｌ（Ｃｒ）層とＦｅ２Ａｌ５（Ｃｒ）を層状に形成できた。
【００４１】
「試験例２」
前記試験例１と同等試料を用い、Al粉末を圧着後に二次拡散の熱処理条件のみ９００℃×３.６ｋｓの条件として得た試料の断面組織写真を図１４に示す。
図１４（ａ）はショットピーニングを施していないダクタイル鋳鉄表面に形成されたＦｅＡｌ層とＦｅ２Ａｌ５層の断面構造を示し、図１４（ｂ）はダクタイル鋳鉄に６００μｍの焼き入れ鋼球でショットピーニング処理した後に得られた試料の断面構造を示し、図１４（ｃ）はダクタイル鋳鉄に５０μｍの焼き入れ鋼球でショットピーニング処理した後にアルミナイジングして得られた試料の断面構造を示す。
【００４２】
図１４（ａ）〜（ｃ）の比較から、合金層に生ずる表面からのボイドは、（ａ）のショットピーニングしていない場合には存在密度も高くかつ深い。これに対してショットピーニングを施すとボイドの数も、深さも減少し、その傾向は（ｃ）の平均粒径５０μｍの微粒子でショットピーニングした場合の方が顕著である。すなわち、表面層に黒鉛の存在によって生じるボイドが短くかつ少ない（ｃ）が好ましく、（ｃ）の試料は耐食性も良好である。
【符号の説明】
【００４３】
１・・・基材、１Ａ…平滑層、２…粒子、３…凝着層、４…ロッド、５…Ａｌ粉末、６…溶媒、７…容器、８…粉末ペースト、９…被覆層（塗布層ともいう）、１０…一次拡散層、１１…下部拡散層、１２…上部拡散層。
【図１】
2016074955.tif 000003
【図２】
2016074955.tif 000004
【図３】
2016074955.tif 000005
【図４】
2016074955.tif 000006
【図５】
2016074955.tif 000007
【図６】
2016074955.tif 000008
【図１１】
2016074955.tif 000009
【図１２】
2016074955.tif 000010
【図７】
2016074955.tif 000011
【図８】
2016074955.tif 000012
【図９】
2016074955.tif 000013
【図１０】
2016074955.tif 000014
【図１３】
2016074955.tif 000015
【図１４】
2016074955.tif 000016